КЛЕЕВАЯ КОМПОЗИЦИЯ ДЛЯ ИЗГОТОВЛЕНИЯ САМОКЛЕЯЩЕЙСЯ ЛИПКОЙ ЛЕНТЫ
ADHESIVE COMPOSITION FOR MAKING SELF-ADHESIVE TAPE

Изобретение относится к области получения самоклеющихся липких лент и конкретно касается клеевой композиции для изготовления самоклеющейся негорючей липкой ленты на стеклотканевой основе и может быть использовано в различных областях народного хозяйства, в частности в авиационной промышленности.
Для изготовления липких самоклеющихся лент широко используются клеевые композиции на основе различных полимеров, и в частности на основе поливинилхлоридных хлорированных смол (перхлорвиниловых смол).
Из SU 1171499, 07.08.1985 известна клеевая композиция, содержащая поливинилхлоридную хлорированную смолу, низкомолекулярный бутадиен-нитрильный каучук и этилацетат, водный раствор едкого натра при следующем соотношении ингредиентов, мас.%:
Поливинилхлоридная
20-30
хлорированная смола
Низкомолекулярный
10-20
бутадиен-нитрильный каучук
Едкий натр
0,075-0,300
Вода
0,11-0,45
Этилацетат
остальное
Данный клей предназначен только для склеивания изделий из кожи, пластмасс, керамики, дерева и металлов.
Из SU 405928, 12.05.1974 известна клеевая композиция, содержащая следующие компоненты (в мас.ч.)
Перхлорвиниловая смола
100
Канифоль
10-50
Пластификатор
200-300
Эпоксиуретан
10,9-54,0
Растворитель
20-50
В качестве растворителя он содержит, например, этилацетат, в качестве пластификатора - трикрезилфосфат.
Однако данная композиция предназначена для липких лент на основе поливинилхлоридных пленочных материалов, применяемых для защитных трубопроводов от коррозии.
Известна клеевая композиция, предназначенная для получения склеивающейся (липкой) негорючей ленты, предназначенной для крепления рыхловолокнистой теплозвукоизоляции при эксплуатационных температурах от -60°С до +60°С. Клеевая композиция содержит следующие компоненты (в мас.ч.)
Поливинилхлоридная
хлорированная смола ПСХ-ЛС
100
Канифоль
27
Пластификатор фосфатный
158-164
Растворитель-этилацетат
200
В качестве пластификатора она содержит ди-(2-этилгексил)фосфат.
Клеевая композиция рекомендована для использования в отечественном самолетостроении для крепления теплозвукоизоляции в салоне самолета (ТУ 6-17-794-85). Недостатком липкой ленты является низкая контактная липкость и низкие прочностные характеристики клеевых соединений, приводящие к отслаиванию ленты от матов АТМ-1.
Из RU 2002783, 15.11.1993 известна другая клеевая композиция для получения липких лент и пленок, эксплуатируемых при температурах от -60°С до +60°С, и содержащая (в мас.ч.):
- Акрилатный каучук (сополимер буталакрилата,
этокисиэтилакрилата и 2,5-метилвинилпиридина - марки СКБ-
ЭВП)
100
Низкомолекулярный акрилатный каучук на основе
этоксиэтилакрилата и акриловой кислоты (марка СКА-Рэтокс)
40-60
Диэпоксидный олигомер на основе дифенилолпропана - ЭД-
8, ЭД-10. или на основе тетрабромдифенилолпропана марки-
ФОУ-8
5-35
Этилацетат
200-500
Клеевая композиция рекомендуется для получения липких лент на стеклоткани СТФ (ТУ 1-92-82-83) и рекомендована для приклеивания теплоизоляционных материалов. Недостатком липкой ленты с использованием данного клеевого состава, является низкая контактная липкость (исходная липкость), которая необходима для обеспечения технологической сборки теплозвукоизоляции, и недостаточная прочность при отслаивании и сдвиге (лента ЛНГМ в производстве отслаивается от матов).
Кроме того, в России в настоящее время отсутствует производство акрилатных каучуков, содержащих в своем составе 2,5-метилвинилпиридин, и низкомолекулярные акрилатные каучуки на основе этоксиэтилакрилата (снято производство.)
По назначению и достигаемому техническому результату данная известная клеевая композиция является наиболее близкой к заявленному изобретению.
Технической задачей заявленного изобретения является разработка клеевой композиции, предназначенной для получения самоклеющейся негорючей липкой ленты.
Адгезионные свойства липких лент оценивали:
- по контактной липкости, определяемой как предельная нагрузка, которую выдерживает образец липкой ленты, не отрываясь в течение 30 сек. (на спецприборе) (ТУ 1-595-24-524-98),
- по прочности связи при отслаивании по ГОСТ 411-77 (через 1 сутки),
- по прочности приклеивания ленты ЛНГТ к стеклоткани СТФ м.Б (ТУ 1-595-24-524-98).
Составы клеевых композиций 1-7 и свойства липких лент на основе этих составов приведены в таблице.
Таблица
Составы и свойства липких лент на основе предлагаемых композиций.
Состав, мас.ч.
Прототип
Предлагаемые композиции
Свойства
1
2
3
4
5
6
7
Поливинилхлоридная хлорированная смола ПСХ-ЛС
-
100
100
100
100
100
100
100
Пластификатор фосфатный, трикрезилфосфат
-
150
180
200
180
180
180
180
Канифоль сосновая
-
30
30
30
40
40
40
40
Сода пищевая (питьевая)
-
0,1
0,1
0,1
0,1
0,1
0,1
0,1
Акрилатный каучук (сополимер бутилакрилата, этокисиэтилакрилата и 2,5-метилвинилпиридина - марки СКБ-ЭВП)
100
-
-
-
-
-
-
-
Низкомолекулярный акрилатный каучук на основе этоксиэтилакрилата и акриловой кислоты
40-60
-
-
-
-
-
-
-
Диэпоксидный олигомер на основе дифенилолпропана - ЭД-8 или на основе тетрабромдифенилолпропана - ФОУ-8
5,0-35,5
-
-
-
-
-
-
-
Сополимер бутилового эфира акриловой кислоты и метакриловой кислот марки Лакрилен-1003
-
300
300
300
400
500
600
700
Этилацетат
200-500
600
600
600
700
800
900
900
Контактная липкость, не менее
50
140
150
150
150
160
170
100
Предел прочности при отслаивании, кгс/см, (Н/мм)
0,03
0,2
0,25
0,25
0,25
0,25
0,16
Прочность при сдвиге - при приклеивании ленты ЛНГТ к стеклоткани, кгс/см<sup>2</sup>
2.5-2,58
7,0
7,25
10,5
11,25
10,87
4,0-7,5
3
3
Данные, представленные в таблице, показывают существенные преимущества предлагаемых составов клеевых композиций, по сравнению с прототипом. Так липкие ленты с использованием предлагаемых клеевых композиций обеспечивают контактную липкость не менее 150 г/см, в то время как контактная липкость у образцов прототипа - 50 г/см. При этом адгезия липких лент, определяемая по прочности связи при отслаивании и сдвиге, превышает аналогичный показатель прототипа (клеевые композиции 1-5).